(57)【要約】【課題】充放電サイクルによる容量低下を抑制でき、優れた充放電サイクル特性をもつ非水リチウム二次電池を提供する。【解決手段】リチウムイオンの挿入・離脱が可能な正極と負極、及びセパレータを備える非水リチウム二次電池であって、負極は、集電体２５と、集電体２５上に形成された負極活物質９９と結着剤とからなる負極合剤層２６とを有する。負極合剤層２６の表層内に、非導電性粒子１００が埋め込まれ、非導電性粒子１００と負極活物質９９とが混在している。負極合剤層２６の表層内に存在する非導電性粒子１００のうち、直径が２０μｍ以下の非導電性粒子１００は、負極合剤層２６の表層内に存在する全ての非導電性粒子１００と負極活物質９９との総体積に占める体積の割合が２０〜８０％である。非導電性粒子１００と負極活物質９９とが混在している負極合剤層２６の表層の深さは、１〜２０μｍである。【選択図】図１
2011040179.tif 000002
【特許請求の範囲】
【請求項１】
リチウムイオンの挿入・離脱が可能な正極と負極、及び前記正極と前記負極とを分離するセパレータを備える非水リチウム二次電池であって、
前記負極は、集電体と、前記集電体上に形成された少なくとも負極活物質と結着剤とからなる負極合剤層とを有し、
前記負極合剤層の表層内に、非導電性粒子が埋め込まれ、前記非導電性粒子と前記負極活物質とが混在していることを特徴とする非水リチウム二次電池。
【請求項２】
前記負極合剤層の表層内に存在する非導電性粒子のうち直径が２０μｍ以下の非導電性粒子は、前記負極合剤層の表層内に存在する全ての非導電性粒子と負極活物質との総体積に占める体積の割合が２０〜８０％である請求項１記載の非水リチウム二次電池。
【請求項３】
前記非導電性粒子は、クラスター構造を有する非導電性粒子群として埋め込まれていることを特徴とする請求項１記載の非水リチウム二次電池。
【請求項４】
リチウムイオンの挿入・離脱が可能な正極と負極、及び前記正極と前記負極とを分離するセパレータを備える非水リチウム二次電池であって、
前記負極は、集電体と、前記集電体上に形成された少なくとも負極活物質と結着剤とからなる負極合剤層とを有し、
前記負極合剤層の表面上には、非導電性粒子と空隙とが混在し、
前記非導電性粒子は、前記負極合剤層の表面に結着しており、
前記負極合剤層の表面上に存在する非導電性粒子のうち直径が２０μｍ以下の非導電性粒子は、前記負極合剤層の表面上に存在する全ての非導電性粒子と空隙との総体積に占める体積の割合が２０〜９０％であることを特徴とする非水リチウム二次電池。
【請求項５】
前記非導電性粒子と前記負極活物質とが混在している前記負極合剤層の表層の深さは、１〜２０μｍである請求項１記載の非水リチウム二次電池。
【請求項６】
前記非導電性粒子と前記空隙とが混在している前記負極合剤層の表面の高さは、１〜２０μｍである請求項４記載の非水リチウム二次電池。
【請求項７】
前記非導電性粒子は、アルミナ、シリカ、チタニア、及びジルコニアのうち少なくとも１種類からなる粒子である請求項１、３、または４のいずれか１項記載の非水リチウム二次電池。
【請求項８】
前記セパレータは、セラミックスセパレータである請求項１または４記載の非水リチウム二次電池。
【発明の詳細な説明】
【技術分野】
【０００１】
本発明は、充放電サイクルによる容量低下を抑制でき、優れた充放電サイクル特性をもつリチウム二次電池に関する。
【背景技術】
【０００２】
リチウム二次電池は、環境問題の観点から、電気自動車用や電力貯蔵用の電池として注目されている。これらの用途では、高エネルギー密度と、充放電の繰返しが１０００サイクル以上という長寿命とが要求される。従来のリチウム二次電池においては、高エネルギー密度を実現するために、負極に黒鉛材料を用いている。しかしながら、負極に黒鉛材料を使用したリチウム二次電池は、サイクル寿命が短くなるという欠点がある。
【０００３】
リチウム二次電池では、リチウムイオンが負極とこれに対向する正極との間を、電解液とセパレータとを通して往復移動する。これにより、電解液の分解・生成または電解液と負極との反応・生成の影響で、負極表面にＬｉＦ、Ｌｉ２ＣＯ３、ＬｉＯＨ等の高抵抗被膜が生成・堆積する。この結果、リチウム二次電池の内部抵抗が上昇し、かつリチウムイオンの移動が阻害され、充放電容量が低下してしまう。さらに、負極表面を観察すると、高抵抗被膜が負極を覆うような形態になっていることが確認されている。したがって、このような高抵抗の連続被膜を生じさせないことが、充放電容量低下を防げるのに有効だと考えられる。
【０００４】
リチウム二次電池の充放電容量低下の課題に対して、特許文献１には、リチウムイオンが挿入・離脱が可能な正極と負極、及びこれらを分離する多孔質フィルムからなる非水リチウム二次電池において、負極表面上にセラミックスコート層を設ける技術が記載されている。特許文献２には、同じく負極表面上に無機酸化物フィラーを設ける技術が記載されている。いずれの技術も、非水リチウム二次電池の安全性及び信頼性を向上させるために欠かせない技術と考えられる。また、特許文献３には、負極表面上に活物質粒子と無機酸化物粒子との混合層を形成する技術が記載されている。
【先行技術文献】
【特許文献】
【０００５】
【特許文献１】特開２００８−１５９３３３号公報
【特許文献２】特開２００５−３２７６８０号公報
【特許文献３】ＷＯ９７−０１８７０号公報
【発明の概要】
【発明が解決しようとする課題】
【０００６】
しかしながら、上述の技術には、次のような課題がある。すなわち、負極活物質に黒鉛粒子を用いており、充放電サイクルによって、無機酸化物からなる高抵抗の連続的皮膜が負極の合剤層表面を覆うように形成されるため、リチウムイオンの正負極間の移動が妨げられやすく、リチウム二次電池の充放電容量が大幅に減少する恐れがある。また、特許文献３に記載の技術では、負極の合剤層に活物質粒子と無機酸化物粒子との混合層が形成されるが、混合層の内部に無秩序に孤立した非導電性粒子が混入しているため、活物質粒子と無機酸化物粒子との混合層の抵抗が高くなる恐れがあり、これが充放電容量の低下を招くという課題がある。
【０００７】
本発明は、上記の課題を解決し、充放電サイクルによる容量低下を抑制でき、優れた充放電サイクル特性をもつ非水リチウム二次電池を提供することにある。
【課題を解決するための手段】
【０００８】
本発明による非水リチウム二次電池は、基本的には、次のような特徴を有する。
【０００９】
リチウムイオンの挿入・離脱が可能な正極と負極、及び前記正極と前記負極とを分離するセパレータを備える非水リチウム二次電池であって、前記負極は、集電体と、前記集電体上に形成された少なくとも負極活物質と結着剤とからなる負極合剤層とを有する。前記負極合剤層の表層内に、非導電性粒子及びクラスター構造を有する非導電性粒子群の少なくとも一方が埋め込まれ、前記非導電性粒子と前記負極活物質とが混在している。
【００１０】
前記負極合剤層の表層内に存在する非導電性粒子のうち、直径が２０μｍ以下の非導電性粒子は、前記負極合剤層の表層内に存在する全ての非導電性粒子と負極活物質との総体積に占める体積の割合が２０〜８０％である。
【００１１】
前記非導電性粒子と前記負極活物質とが混在している前記負極合剤層の表層の深さは、１〜２０μｍである。
【００１２】
また、リチウムイオンの挿入・離脱が可能な正極と負極、及び前記正極と前記負極とを分離するセパレータを備える非水リチウム二次電池であって、前記負極は、集電体と、集電体上に形成された少なくとも負極活物質と結着剤とからなる負極合剤層とを有する。前記負極合剤層の表面上には、非導電性粒子と空隙とが混在する。前記非導電性粒子は、前記負極合剤層の表面に結着している。前記負極合剤層の表面上に存在する非導電性粒子のうち、直径が２０μｍ以下の非導電性粒子は、前記負極合剤層の表面上に存在する全ての非導電性粒子と空隙との総体積に占める体積の割合が２０〜９０％である。
【００１３】
前記非導電性粒子と前記空隙とが混在している前記負極合剤層の表面の高さは、１〜２０μｍである。
【００１４】
また、前記非導電性粒子は、アルミナ、シリカ、チタニア、及びジルコニアのうち少なくとも１種類からなる粒子である。前記セパレータは、セラミックスセパレータである。
【発明の効果】
【００１５】
本発明によれば、充放電サイクルによる容量低下を抑制でき、優れた充放電サイクル特性をもつ非水リチウム二次電池を得ることができる。
【図面の簡単な説明】
【００１６】
【図１】合剤層に非導電性粒子が埋め込まれている負極の断面図である
【図２】合剤層表面に形成した微細凹部に、非導電性粒子が埋め込まれている負極の断面図である。
【図３】合剤層の表面上に非導電性粒子を結着させた負極の断面図である。
【図４】コイン型リチウム二次電池の断面図である。
【図５】合剤層の表面上に非導電性粒子を結着させた負極の、斜視ＳＥＭによる観察画像である。
【発明を実施するための形態】
【００１７】
本発明は、非水リチウム二次電池の充放電容量の低下を抑制するには、上述した高抵抗の連続被膜を生じさせないことの他に、負極の合剤層表面と合剤層内部との抵抗の差が小さいことも重要であると推定し、成し遂げたものである。
【００１８】
本発明による非水リチウム二次電池の負極は、合剤層表層内に非導電性粒子を不連続的に埋め込むか、合剤層表面上に非導電性粒子と空隙とを混在させるものである。負極の表面を覆う高抵抗の皮膜は、非導電性粒子の上にはできにくいため不連続膜となり、リチウムイオンの正負極間の移動が妨げられることがなくなる。また、合剤層の表層内のみ、または合剤層の表面上のみに非導電性粒子が存在するので、合剤層の抵抗が高くなることがない。したがって、リチウム二次電池の充放電容量の低下を抑制することができる。
【００１９】
本発明による非水リチウム二次電池は、リチウムイオンの挿入・離脱が可能な正極と負極と、正極と負極とを分離するセパレータと、電解液とを有する。以下、これらの要素について説明する。
【００２０】
まず、非水リチウム二次電池の正極について説明する。正極は、正極活物質、導電助剤、及びバインダ（結着剤）からなる正極合剤層と、正極集電体とから構成される。
【００２１】
本発明による非水リチウム二次電池で使用可能な正極活物質は、リチウムを含有する酸化物からなる。リチウムを含有する酸化物としては、例えば、ＬｉＣｏＯ２、ＬｉＮｉＯ２、ＬｉＭｎ１／３Ｎｉ１／３Ｃｏ１／３Ｏ２、ＬｉＭｎ０．４Ｎｉ０．４Ｃｏ０．２Ｏ２のような層状構造を有する酸化物、ＬｉＭｎ２Ｏ４やＬｉ１＋ｘＭｎ２−ｘＯ４のようなスピネル構造を有するリチウムマンガン複合酸化物、または、これらの酸化物においてＭｎの一部をＡｌやＭｇ等の他の元素で置換したものを用いることができる。
【００２２】
正極活物質は一般に高抵抗であるため、導電助剤として炭素粉末を混合することにより、正極活物質の電気伝導性を補っている。正極活物質と導電助剤はともに粉末であるため、バインダを混合して粉末同士を結合させると同時に、この粉末層を合剤層として正極集電体へ接着させている。
【００２３】
導電助剤には、天然黒鉛、人造黒鉛、コークス、カーボンブラック、または非晶質炭素などを使用することが可能である。導電助剤の平均粒径を正極活物質粉末の平均粒径よりも小さくすると、導電助剤が正極活物質粒子表面に付着しやすくなり、少量の導電助剤によって正極の電気抵抗が減少する場合が多い。したがって、導電助剤の材料は、正極活物質の平均粒径に応じて選択すれば良い。
【００２４】
正極集電体は、電解液に溶解しにくい材質であれば良く、アルミニウム箔が多用されている。
【００２５】
正極は、正極活物質、導電助剤、バインダ、及び有機溶媒を混合した正極スラリーを、ブレードを用いて集電体へ塗布する方法、すなわちドクタ−ブレ−ド法により作製することができる。集電体へ塗布した正極スラリーを加熱して有機溶媒を乾燥させ、ロールプレスによって加圧成形する。正極合剤層は、正極スラリーの有機溶媒を乾燥させることにより、集電体上に作製される。このようにして、正極合剤層と集電体とが密着した正極を作製することができる。
【００２６】
次に、非水リチウム二次電池の負極について説明する。負極は、負極活物質、導電助剤、及びバインダ（結着剤）からなる負極合剤層と、負極集電体とから構成される。負極合剤層に、導電助剤を使用しない場合もある。
【００２７】
本発明による非水リチウム二次電池の負極活物質には、リチウムイオンを電気化学的に吸蔵・放出可能な黒鉛や非晶質炭素を利用可能であるが、リチウムイオンの吸蔵・放出が可能であれば種類や材料に制限はない。使用する負極活物質は、一般に粉末状態で使用されることが多いので、バインダを混合して粉末同士を結合させると同時に、この粉末層を合剤層として負極集電体へ接着させている。
【００２８】
導電助剤には、天然黒鉛、人造黒鉛、コークス、カーボンブラック、または非晶質炭素などを使用することが可能である。以下に述べる実施例では、カーボンブラックを使用した。
【００２９】
負極集電体は、リチウムと合金化しにくい材質であることが条件であり、銅箔が多用されている。
【００３０】
負極は、負極活物質、導電助剤、バインダ、及び有機溶媒を混合した負極スラリーを、ドクタ−ブレ−ド法などによって集電体へ付着させた後、加熱して有機溶媒を乾燥させ、ロールプレスによって加圧成形することにより、作製することができる。負極合剤層は、負極スラリーの有機溶媒を乾燥させることにより、集電体上に作製される。尚、負極合剤層には、非導電性粒子を塗布し、負極合剤層の表層内に非導電性粒子を埋め込む、または、負極合剤層の表面上に非導電性粒子を結着させるが、これについては後述する。
【００３１】
セパレータは、ポリエチレン、ポリプロピレン、４フッ化エチレンなどの高分子系材料から構成され、上記で述べたように作製した正極と負極の間に挿入される。セパレータと電極が電解液を十分に保持するようにして、正極と負極の電気的絶縁を確保し、正極と負極間でリチウムイオンの授受を可能とする。
【００３２】
円筒型電池の場合は、正極と負極間にセパレータを挿入した状態で捲回して電極群を製造する。セパレータの代わりに、ポリエチレンオキシド（ＰＥＯ）、ポリメタクリレート（ＰＭＡ）、ポリアクリロニトリル（ＰＡＮ）、ポリフッ化ビニリデン（ＰＶＤＦ）、ポリフッ化ビニリデン−ヘキサフルオロプロピレン共重合体（ＰＶＤＦ−ＨＦＰ）などのポリマーに、リチウム塩または非水電解液を保持させたシート状の固体電解質またはゲル電解質を使用することも可能である。また、電極を二軸で捲回すると、長円形型の電極群も得られる。
【００３３】
角型電池の場合は、正極と負極を短冊状に切断し、正極と負極を交互に積層し、各電極間にポリエチレン、ポリプロピレン、４フッ化エチレンなどの高分子系セパレータを挿入し、電極群を作製する。
【００３４】
また、安全性の向上のために、セパレータとして、高分子系セパレータをアルミナ、シリカ、チタニア、ジルコニア等の電気的絶縁性セラミックス粒子層で挟んだサンドイッチ状のセラミックスセパレータを用いても差し支えない。セラミックスセパレータは、セラミックス粒子（非導電性粒子）と結着剤を含む。
【００３５】
本発明は上記で述べた電極群の構造に依存せず、本発明による非水リチウム二次電池には、任意の構造が適用可能である。
【００３６】
また、電解液の溶媒としては、プロピレンカーボネート、ブチレンカーボネート、ジメチルカーボネート、エチルメチルカーボネート、ジエチルカーボネート、酢酸メチル、酢酸エチル、酢酸プロピル、蟻酸メチル、蟻酸エチル、蟻酸プロピル、γ-ブチロラクトン、α-アセチル-γ-ブチロラクトン、α-メトキシ-γ-ブチロラクトン、ジオキソラン、スルホラン、及びエチレンサルファイトの中から選ばれる少なくとも1種以上を混合して用いることができる。好ましい電解液としては、これらの溶媒に、ＬｉＰＦ６、ＬｉＢＦ４、ＬｉＳＯ２ＣＦ３、ＬｉＮ［ＳＯ２ＣＦ３］２、ＬｉＮ［ＳＯ２ＣＦ２ＣＦ３］２、ＬｉＢ［ＯＣＯＣＦ３］４、ＬｉＢ［ＯＣＯＣＦ２ＣＦ３］４などのリチウム塩電解質を、体積濃度で０．５Ｍから２Ｍ程度含有したものを用いることができる。
【００３７】
非水リチウム二次電池は、作製した電極群を、アルミニウム、ステンレス鋼、ニッケルメッキ鋼製の電池容器へ挿入した後に、電解液を電極群へ浸透させることで作製することができる。電池缶の形状は、円筒型、偏平長円形型、角型などがあり、電極群を収納できれば、いずれの形状の電池缶を選択してもよい。
【００３８】
ここで、負極合剤層に塗布する非導電性粒子について説明する。非導電性粒子は、アルミナ、シリカ、チタニア、またはジルコニアを用いる。非導電性粒子は、リチウム電解液に対して電気化学的に安定であることが好ましい。
【００３９】
非導電性粒子の塗布方法には、一般的な方法を用いることができる。この方法としては、例えば、ディップ法、スピンコート法、スプレー法、溶射法等が挙げられる。負極合剤層に非導電性粒子を埋め込む方法としては、ディップ法、スピンコート法、スプレー法等で非導電性粒子を負極合剤層に塗布した後、ロールプレスによって負極を加圧する方法がある。溶射法等の非導電性粒子を埋め込み可能な方法で塗布した場合には、負極を加圧しなくてよい。
【００４０】
図１は、合剤層に非導電性粒子が埋め込まれている負極の断面図である。負極は、負極集電体２５と、負極集電体２５上に存在する負極合剤層２６とから構成される。負極合剤層２６の表面には、負極と正極とを分離するセパレータである絶縁層２７がある。負極と絶縁層２７は、電解液２８に浸されている。
【００４１】
負極合剤層２６の表層には、負極活物質９９と非導電性粒子１００とが混在している。上述したように、非導電性粒子１００は、ディップ法、スピンコート法、スプレー法等で負極合剤層の表面に塗布されて、ロールプレスによって加圧され、負極合剤層の表層内に埋め込まれている。非導電性粒子１００は、それぞれが単独で負極合剤層２６の表層内に埋め込まれていてもよく、複数個が凝集して構成されたクラスター構造で埋め込まれていてもよい。非導電性粒子１００が存在する範囲は、負極合剤層２６の表面から深さ１〜２０μｍの範囲である。したがって、非導電性粒子１００は、負極合剤層２６の表層内にのみ存在し、負極合剤層の内部には存在しない。
【００４２】
合剤層表面に微細凹部を形成し、この微細凹部に非導電性粒子を塗布して埋め込むこともできる。合剤層表面の微細凹部は、ナノプリンタ技術を用いた凸状金型ロールにより形成できる。この方法の例としては、グラビア法等がある。微細凹部は、円柱状、円錐状、ドーム状等にへこんだ形状が好ましい。形成した合剤層表面の微細凹部に、ディップ法、スピンコート法、スプレー法等で非導電性粒子を塗布した後、ロールプレスによって負極を加圧する。
【００４３】
図２は、合剤層表面に形成した微細凹部に、非導電性粒子が埋め込まれている負極の断面図である。図２において、図１と同一の符号は、図１と同一または共通する要素を示す。
【００４４】
図２に示した負極は、負極合剤層２６の表面に形成した負極活物質９９の微細凹部１０１に、非導電性粒子１００が埋め込まれている。このようにして、負極合剤層２６の表層に負極活物質９９と非導電性粒子１００とが混在している。図１と同様に、非導電性粒子１００は、負極合剤層２６の表層内に、それぞれが単独で埋め込まれていてもよく、複数個が凝集して構成されたクラスター構造で埋め込まれていてもよい。また、導電性粒子１００は、微細凹部１０１に内に存在するので、負極合剤層２６の表面上に連続して存在しない。
【００４５】
この場合も、非導電性粒子１００は、負極合剤層２６の表層内のみに存在し、負極合剤層の内部には存在しない。非導電性粒子１００が存在する範囲は、負極合剤層２６の表面から深さ１〜２０μｍの範囲である。
【００４６】
負極合剤層に非導電性粒子を塗布した後、合剤層の表層内に非導電性粒子を埋め込まないで、合剤層の表面上に非導電性粒子を結着させてもよい。合剤層の表面上に非導電性粒子を結着させる方法には、一般的な方法を用いることができる。この方法としては、例えば、ディップ法、スピンコート法、スプレー法等が挙げられる。非導電性粒子とバインダ（結着剤）とを混合した溶液を用いるため、溶液の粘度に注意する必要がある。粘度があまり高いと、合剤層上の非導電性粒子のムラが生じやすい。
【００４７】
図３は、合剤層の表面上に非導電性粒子を結着させた負極の断面図である。図３において、図１と同一の符号は、図１と同一または共通する要素を示す。図３に示した負極は、非導電性粒子１００が負極合剤層２６の表面上に結着している。また、負極合剤層２６の表面上には空隙１０２が存在し、非導電性粒子１００と空隙１０２とが混在しているので、非導電性粒子１００は、負極合剤層２６の表面上に連続的に存在しない。非導電性粒子１００が存在する範囲は、負極合剤層２６の表面から高さ１〜２０μｍの範囲である。この場合も、非導電性粒子１００は、負極合剤層２６の内部には存在しない。
【実施例】
【００４８】
以下、本発明による非水リチウム二次電池の特性を用いてサイクル試験を行うために、実施例１〜実施例５、及び比較例に示すコイン型リチウム二次電池を作製した。尚、本発明による非水リチウム二次電池は、以下に述べる実施例に限定されるものではない。
【００４９】
（実施例１）
図４は、作製したコイン型リチウム二次電池の断面図である。コイン型リチウム二次電池は、正極２１、負極２４、絶縁層２７、電解液２８、正極缶２９、負極缶３０、及びガスケット３１を備える。正極２１は、正極集電体２２と正極合剤層２３とを有し、負極２４は、負極集電体２５と負極合剤層２６とを有する。絶縁層２７は、正極２１と負極２４とを分離するセパレータである。正極２１と負極２４は、それぞれ正極缶２９と負極缶３０に収納され、絶縁層２７と共に電解液２８に浸される。ガスケット３１は、正極缶２９と負極缶３０とを封止し、電解液２８の漏洩を防ぐ。以下、正極２１の作製、負極２４の作製、及び電池の組立てについて説明する。
【００５０】
正極の作製
正極２１は次のようにして作製した。
【００５１】
本実施例で使用した正極活物質は、平均粒径２０μｍのＬｉ１．０５Ｍｎ１．９５Ｏ４である。導電助剤には、平均粒径３μｍ、比表面積１３ｍ２／ｇの天然黒鉛と平均粒径０．０４μｍ、比表面積４０ｍ２／ｇのカーボンブラックとを、重量比４：１となるように混合したものを用いた。結着剤としては、ポリフッ化ビニリデン８ｗｔ％を予めＮ−メチルピロリドンに溶解した溶液を用いた。
【００５２】
これらの正極活物質、導電助剤、及びポリフッ化ビニリデンが、重量比９０：４：６となるように混合し、充分に混練したものを正極スラリーとした。この正極スラリーを、厚さ２０μｍのアルミニウム箔からなる正極集電体２２の片面に塗布し、乾燥させることで、正極集電体２２上に正極合剤層２３を得た。正極合剤層２３が形成された正極集電体２２をロールプレスでプレスして、電極を作製した。この電極を直径が１５ｍｍの円盤状に打ち抜いて、正極２１とした。
【００５３】
負極の作製
負極２４は以下の方法で作製した。
【００５４】
負極活物質には、平均粒径１０μｍの黒鉛と平均粒径０．０４μｍ、比表面積４０ｍ２／ｇのカーボンブラックとを、重量比で９５：５で機械的に混合したものを用いた。カーボンブラックは、導電助剤としての機能も果たす。結着剤としては、ポリフッ化ビニリデン８ｗｔ％を、予めＮ−メチルピロリドンに溶解した溶液を用いた。
【００５５】
先に混合した黒鉛とカーボンブラックからなる炭素材とポリフッ化ビニリデンとが、重量比９０：１０となるように混合し、充分に混練したものを負極スラリーとした。この負極スラリーを、厚さ１０μｍの銅箔からなる負極集電体２５の片面に塗布し、仮乾燥させることで、負極集電体２５上に負極合剤層２６を得た。
【００５６】
負極合剤層２６には、アルミナ粒子を非導電性粒子として塗布した。結着剤としてポリフッ化ビニリデン８ｗｔ％を、予めＮ−メチルピロリドンに溶解した溶液を用い、アルミナ粒子とポリフッ化ビニリデンが重量比９０：１０となるように混合した。この混合液をスピンコート法により負極合剤層２６上に塗布することで、非導電性粒子を負極合剤層２６に塗布した。スピンコート速度は、１２０ｒｐｍ×３０秒である。
【００５７】
この負極合剤層２６が形成された負極集電体２５をロールプレスでプレスした後、本乾燥させ、電極を作製した。この電極を直径が１６ｍｍの円盤状に打ち抜いて、負極２４とした。
【００５８】
負極２４の表面形態は、ＳＥＭ（走査型電子顕微鏡）で観察した結果、負極合剤層２６の表層内のみに非導電性粒子が埋め込まれていることを確認した。さらに、負極合剤層２６の内層に非導電性粒子が存在しないことも確認した。また、断面ＳＥＭで負極合剤層２６を観察したところ、図１に示したように、非導電性粒子が負極合剤層の表面から深さ１〜２０μｍの範囲で存在することがわかった。
【００５９】
電池の組立て
本発明による非水リチウム二次電池は、以下のようにして組立てた。
【００６０】
正極２１と負極２４とを、正極缶２９と負極缶３０の中にそれぞれ配置した。正極２１と負極２４の間には、厚さ４０μｍのポリエチレン多孔質セパレータからなる絶縁層２７を配置し、エチレンカーボネートとエチルメチルカーボネートとの混合液（体積比：１対２）にＬｉＰＦ６を溶かして１．０ｍｏｌ／ｄｍ３とした混合系電解液２８を、正極缶２９と負極缶３０の中に注液した。尚、正極缶２９及び負極缶３０は、ガスケット３１により封止されるとともに、互いに絶縁されている。
【００６１】
このようにして、本発明によるコイン型の非水リチウム二次電池を作製した。このコイン型リチウム二次電池に使用した正極及び負極を用いて、対極と参照極を金属リチウムとした３極式セルを作製し、サイクル試験を行った。
【００６２】
（実施例２）
本実施例で作製したコイン型リチウム二次電池は、実施例１で作製したコイン型リチウム二次電池と負極２４の構成が違うだけで、他は同じである。したがって、負極２４の作製方法についてのみ説明する。
【００６３】
負極活物質には、平均粒径１０μｍの黒鉛と平均粒径０．０４μｍ、比表面積４０ｍ２／ｇのカーボンブラックとを、重量比で９５：５で機械的に混合したものを用いた。カーボンブラックは、導電助剤としての機能も果たす。結着剤としては、ポリフッ化ビニリデン８ｗｔ％を、予めＮ−メチルピロリドンに溶解した溶液を用いた。
【００６４】
先に混合した黒鉛とカーボンブラックからなる炭素材とポリフッ化ビニリデンとが、重量比９０：１０となるように混合し、充分に混練したものを負極スラリーとした。この負極スラリーを、厚さ１０μｍの銅箔からなる負極集電体２５の片面に塗布し、仮乾燥させることで、負極集電体２５上に負極合剤層２６を得た。
【００６５】
負極合剤層２６には、チタニア粒子を非導電性粒子として塗布した。チタニア粒子を分散させたポリメチルスチレン溶液を用い、ディップ法により非導電性粒子を負極合剤層２６に塗布した。
【００６６】
非導電性粒子を塗布した負極合剤層２６が形成された負極集電体２５をロールプレスでプレスした後、本乾燥させ、電極を作製した。この電極を直径が１６ｍｍの円盤状に打ち抜いて、負極２４とした。
【００６７】
負極２４の表面形態は、ＳＥＭで観察した結果、負極合剤層２６の表層内のみに非導電性粒子が埋め込まれていることを確認した。さらに、負極合剤層２６の内層に非導電性粒子が存在しないことも確認した。また、断面ＳＥＭで負極合剤層２６を観察したところ、図１に示したように、非導電性粒子が負極合剤層の表面から深さ１〜２０μｍの範囲で存在することがわかった。
【００６８】
（実施例３）
本実施例で作製したコイン型リチウム二次電池も、実施例２と同様に、実施例１で作製したコイン型リチウム二次電池とは負極２４の構成が違うだけで、他は同じである。したがって、負極２４の作製方法についてのみ説明する。
【００６９】
本実施例の負極２４は、負極合剤層２６の表面に形成した微細凹部に、非導電性粒子が埋め込まれているものである。
【００７０】
負極活物質には、平均粒径１０μｍの黒鉛と平均粒径０．０４μｍ、比表面積４０ｍ２／ｇのカーボンブラックとを、重量比で９５：５で機械的に混合したものを用いた。カーボンブラックは、導電助剤としての機能も果たす。結着剤としては、ポリフッ化ビニリデン８ｗｔ％を、予めＮ−メチルピロリドンに溶解した溶液を用いた。
【００７１】
先に混合した黒鉛とカーボンブラックからなる炭素材とポリフッ化ビニリデンとが、重量比９０：１０となるように混合し、充分に混練したものを負極スラリーとした。この負極スラリーを、厚さ１０μｍの銅箔からなる負極集電体２５の片面に塗布し、仮乾燥させることで、負極集電体２５上に負極合剤層２６を得た。
【００７２】
負極合剤層２６に対し、角すい形をした無数の凸部を有するナノインプリント用金型ロールを用い、表面を微細凹部にした。
【００７３】
表面を微細凹部にした負極合剤層２６に、アルミナ粒子を非導電性粒子として塗布した。アルミナ粒子を分散させたポリメチルスチレン溶液を用い、スプレー法により非導電性粒子を負極合剤層２６に塗布した。
【００７４】
非導電性粒子を塗布した負極合剤層２６が形成された負極集電体２５をロールプレスでプレスした後、本乾燥させ、電極を作製した。この電極を直径が１６ｍｍの円盤状に打ち抜いて、負極２４とした。
【００７５】
負極２４の表面形態は、ＳＥＭで観察した結果、負極合剤層２６の表層内のみに非導電性粒子が埋め込まれていることを確認した。さらに、負極合剤層２６の内層に非導電性粒子が存在しないことも確認した。また、断面ＳＥＭで負極合剤層２６を観察したところ、図２に示したように、非導電性粒子が負極合剤層の表面から深さ１〜２０μｍの範囲で存在することがわかった。
【００７６】
（実施例４）
本実施例で作製したコイン型リチウム二次電池も、実施例２、３と同様に、実施例１で作製したコイン型リチウム二次電池とは負極２４の構成が違うだけで、他は同じである。したがって、負極２４の作製方法についてのみ説明する。
【００７７】
負極活物質には、平均粒径１０μｍの黒鉛と平均粒径０．０４μｍ、比表面積４０ｍ２／ｇのカーボンブラックとを、重量比で９５：５で機械的に混合したものを用いた。カーボンブラックは、導電助剤としての機能も果たす。結着剤としては、ポリフッ化ビニリデン８ｗｔ％を、予めＮ−メチルピロリドンに溶解した溶液を用いた。
【００７８】
先に混合した黒鉛とカーボンブラックからなる炭素材とポリフッ化ビニリデンとが、重量比９０：１０となるように混合し、充分に混練したものを負極スラリーとした。この負極スラリーを、厚さ１０μｍの銅箔からなる負極集電体２５の片面に塗布し、仮乾燥させることで、負極集電体２５上に負極合剤層２６を得た。
【００７９】
負極合剤層２６には、アルミナ粒子を非導電性粒子として塗布した。アルミナ粒子を分散させたポリメチルスチレン溶液を用い、この溶液をスピンコート法により負極合剤層２６上に塗布することで、非導電性粒子を負極合剤層２６に塗布した。スピンコートにあたっては、負極合剤層２６が形成された負極集電体２５を５個作製し、実施例４−１から実施例４−５として、それぞれのスピンコート条件を変えて非導電性粒子を塗布した。スピンコートは、表１に示すようなスピンコート速度で３０秒行った。
【００８０】
【表１】
2011040179.tif 000003
【００８１】
この負極合剤層２６が形成された５個の負極集電体２５を、ロールプレスでプレスした後、本乾燥させ、電極を作製した。これら５個の電極を直径が１６ｍｍの円盤状に打ち抜いて、負極２４とした。
【００８２】
負極２４の表面形態は、ＳＥＭで観察した結果、実施例４−１から実施例４−５とも、負極合剤層２６の表層内のみに非導電性粒子が埋め込まれていることを確認した。さらに、負極合剤層２６の内層に非導電性粒子が存在しないことも確認した。また、断面ＳＥＭで負極合剤層２６を観察したところ、実施例４−１から実施例４−５とも、図１に示したように、非導電性粒子が負極合剤層の表面から深さ１〜２０μｍの範囲で存在することがわかった。
【００８３】
（実施例５）
本実施例で作製したコイン型リチウム二次電池も、実施例２〜４と同様に、実施例１で作製したコイン型リチウム二次電池とは負極２４の構成が違うだけで、他は同じである。したがって、負極２４の作製方法についてのみ説明する。
【００８４】
負極活物質には、平均粒径１０μｍの黒鉛と平均粒径０．０４μｍ、比表面積４０ｍ２／ｇのカーボンブラックとを、重量比で９５：５で機械的に混合したものを用いた。カーボンブラックは、導電助剤としての機能も果たす。結着剤としては、ポリフッ化ビニリデン８ｗｔ％を、予めＮ−メチルピロリドンに溶解した溶液を用いた。
【００８５】
先に混合した黒鉛とカーボンブラックからなる炭素材とポリフッ化ビニリデンとが、重量比９０：１０となるように混合し、充分に混練したものを負極スラリーとした。この負極スラリーを、厚さ１０μｍの銅箔からなる負極集電体２５の片面に塗布し、乾燥させることで、負極集電体２５上に負極合剤層２６を得た。
【００８６】
負極合剤層２６には、アルミナ粒子を非導電性粒子として塗布した。アルミナ粒子を分散させたポリメチルスチレン溶液を用い、スプレー法により非導電性粒子を負極合剤層２６に塗布した。
【００８７】
この負極合剤層２６が形成された負極集電体２５をロールプレスでのプレスをせずに乾燥させ、電極を作製した。この電極を直径が１６ｍｍの円盤状に打ち抜いて、負極２４とした。
【００８８】
実施例５では、負極合剤層２６が形成された負極集電体２５をプレスしていないので、非導電性粒子は、合剤層の表層内に埋め込まれず、合剤層の表面上に結着されている。断面ＳＥＭで負極合剤層２６を観察したところ、図３に示したように、非導電性粒子が負極合剤層の表面から高さ１〜２０μｍの範囲で存在することがわかった。図５は、実施例５における負極の、斜視ＳＥＭによる観察画像である。
【００８９】
（実施例６）
本実施例で作製したコイン型リチウム二次電池も、実施例２〜５と同様に、実施例１で作製したコイン型リチウム二次電池とは負極２４の構成が違うだけで、他は同じである。したがって、負極２４の作製方法についてのみ説明する。
【００９０】
負極活物質には、平均粒径１０μｍの黒鉛と平均粒径０．０４μｍ、比表面積４０ｍ２／ｇのカーボンブラックとを、重量比で９５：５で機械的に混合したものを用いた。カーボンブラックは、導電助剤としての機能も果たす。結着剤としては、ポリフッ化ビニリデン８ｗｔ％を、予めＮ−メチルピロリドンに溶解した溶液を用いた。
【００９１】
先に混合した黒鉛とカーボンブラックからなる炭素材とポリフッ化ビニリデンとが、重量比９０：１０となるように混合し、充分に混練したものを負極スラリーとした。この負極スラリーを、厚さ１０μｍの銅箔からなる負極集電体２５の片面に塗布し、仮乾燥させることで、負極集電体２５上に負極合剤層２６を得た。
【００９２】
負極合剤層２６には、アルミナ粒子を非導電性粒子として塗布した。結着剤としてポリフッ化ビニリデン８ｗｔ％を、予めＮ−メチルピロリドンに溶解した溶液を用い、アルミナ粒子とポリフッ化ビニリデンが重量比９０：１０となるように混合した。この混合液をスピンコート法により負極合剤層２６上に塗布することで、非導電性粒子を負極合剤層２６に塗布した。スピンコートにあたっては、負極合剤層２６が形成された負極集電体２５を５個作製し、実施例６−１から実施例６−５として、それぞれのスピンコート条件を変えて非導電性粒子を塗布した。スピンコートは、表２に示すようなスピンコート速度で３０秒行った。
【００９３】
【表２】
2011040179.tif 000004
【００９４】
この負極合剤層２６が形成された５個の負極集電体２５をロールプレスでのプレスをせずに乾燥させ、電極を作製した。この電極を直径が１６ｍｍの円盤状に打ち抜いて、負極２４とした。
【００９５】
実施例６では、実施例５と同様に、非導電性粒子を塗布した負極合剤層２６が形成された負極集電体２５をプレスしていないので、非導電性粒子は、合剤層の表層内に埋め込まれず、合剤層の表面上に結着されている。断面ＳＥＭで負極合剤層２６を観察したところ、実施例６−１から実施例６−５とも、図３に示したように、非導電性粒子が負極合剤層の表面から高さ１〜２０μｍの範囲で存在することがわかった。
【００９６】
（比較例）
比較例で作製したコイン型リチウム二次電池も、実施例２〜６と同様に、実施例１で作製したコイン型リチウム二次電池とは負極２４の構成が違うだけで、他は同じである。したがって、負極２４の作製方法についてのみ説明する。
【００９７】
負極活物質には、平均粒径１０μｍの黒鉛と平均粒径０．０４μｍ、比表面積４０ｍ２／ｇのカーボンブラックとを、重量比で９５：５で機械的に混合したものを用いた。カーボンブラックは、導電助剤としての機能も果たす。結着剤としては、ポリフッ化ビニリデン８ｗｔ％を、予めＮ−メチルピロリドンに溶解した溶液を用いた。
【００９８】
先に混合した黒鉛とカーボンブラックからなる炭素材とポリフッ化ビニリデンとが、重量比９０：１０となるように混合し、充分に混練したものを負極スラリーとした。この負極スラリーを、厚さ１０μｍの銅箔からなる負極集電体２５の片面に塗布し、乾燥させることで、負極集電体２５上に負極合剤層２６を得た。
【００９９】
負極合剤層２６が形成された負極集電体２５をロールプレスでプレスして、電極を作製した。この電極を直径が１６ｍｍの円盤状に打ち抜いて、負極２４とした。
【０１００】
このように、本比較例で作製した負極２４は、負極合剤層２６の表層内や表面上に非導電性粒子が存在しない負極である。
【０１０１】
実施例１〜６及び比較例で示したように作製したコイン型リチウム二次電池を用いて、以下に示す方法でサイクル試験を行った。
【０１０２】
（サイクル試験方法）
実施例１〜６と比較例とで示したコイン型リチウム二次電池を、温度４５℃において、以下の条件で充放電した。まず、電圧４．１Ｖまで電流密度１ｍＡ／ｃｍ２の定電流で充電した後に４．１Ｖで定電圧充電をする定電流定電圧充電を３時間行った。充電が終了した後に、１時間の休止時間をおき、放電終止電圧３Ｖまで、１ｍＡ／ｃｍ２の定電流で放電した。放電が後終了した後に、２時間の休止時間を設けた。このような充電、休止、放電、休止を繰り返すサイクル試験を行った。このサイクル試験の１サイクル目と１０００サイクル目における、リチウム二次電池の放電容量変化を比較した。
【０１０３】
表３は、このサイクル試験の結果をまとめたものである。実施例１〜６と比較例のリチウム二次電池に対し、１サイクル目の放電容量を、実施例１の放電容量を１としたときの相対値で示している。また、それぞれの電池における１サイクル目の放電容量に対する１０００サイクル目の放電容量の比を、放電容量維持率として示している。
【０１０４】
【表３】
2011040179.tif 000005
【０１０５】
実施例１〜６のいずれのリチウム二次電池においても、負極合剤層の表層内や表面上に非導電性粒子を存在させることにより、非導電性粒子が存在していない比較例の場合に比べ、１０００サイクル目の放電容量維持率が向上したことが確認できた。ただし、実施例４−１については、１０００サイクル目の放電容量維持率は比較例と比べて変化がなかった。これは、負極合剤層の表層内の非導電性粒子の体積充填率、すなわち負極合剤層の表層内の非導電性粒子と負極活物質との総体積に占める非導電性粒子の体積の割合が影響しているからである。以下、これについて説明する。
【０１０６】
実施例４−１から実施例４−５は、非導電性粒子を負極合剤層に塗布するスピンコート速度が異なり、この結果、負極合剤層の表層内の非導電性粒子の体積充填率が異なっている。ＳＥＭで負極合剤層の表面の写真を撮り、これを画像処理し、直径が２０μｍ以下の非導電性粒子の体積充填率を求めた。直径が２０μｍ以下の非導電性粒子の体積充填率は、実施例４−１は９５％、実施例４−２は８０％、実施例４−３は７０％、実施例４−４は４７％、実施例４−５は１８％であった。
【０１０７】
実施例４−１の負極合剤層は、直径が２０μｍ以下の非導電性粒子の体積充填率が９５％と高い。非導電性粒子の体積充填率が９５％以上になると、負極合剤層上に非導電性粒子の層が形成されるため、リチウムイオンの移動が妨げられやすくなり、充放電容量が低下する。このため、実施例４−１では、１０００サイクル目の放電容量維持率は、非導電性粒子を含まない比較例と変わらなかったと考えられる。
【０１０８】
したがって、実施例４のように負極合剤層の表層内に非導電性粒子が埋め込まれている場合には、負極合剤層の表層内の非導電性粒子の体積充填率が２０〜８０％であると、放電容量の低下を抑制できることがわかる。
【０１０９】
実施例５と実施例６の負極合剤層についても、ＳＥＭで負極合剤層の表面の写真を撮り、これを画像処理し、直径が２０μｍ以下の非導電性粒子の体積充填率を求めた。実施例５と実施例６の場合の体積充填率は、負極合剤層の表面上の非導電性粒子と空隙との総体積に占める非導電性粒子の体積の割合である。
【０１１０】
実施例５の負極合剤層について、直径が２０μｍ以下の非導電性粒子の体積充填率を求めると、７０％であった。
【０１１１】
また、実施例６からは、スピンコート条件により、負極合剤層の表面に結着した非導電性粒子の体積充填率が異なることがわかった。直径が２０μｍ以下の非導電性粒子の体積充填率は、実施例６−１は８９％、実施例６−２は７９％、実施例６−３は７３％、実施例６−４は４５％、実施例６−５は２３％であった。
【０１１２】
尚、表３には記述していないが、実施例５、６のように非導電性粒子が負極合剤層の表面上に結着されている場合にも、非導電性粒子の体積充填率が９５％以上になると、負極合剤層上に非導電性粒子の層が形成されるため、リチウムイオンの移動が妨げられやすくなり、充放電容量が低下する。したがって、非導電性粒子が負極合剤層の表面上に結着されている場合にも、負極合剤層の表面上の非導電性粒子の体積充填率が２０〜９０％であると、放電容量の低下を抑制できる。
【０１１３】
以上のことから、本発明による非水リチウム二次電池は、負極合剤層の表層内または表面上に非導電性粒子を不連続的に混合させることで、サイクル寿命を向上できることが確認できた。本発明は、特に、放電容量が大きいリチウム二次電池において効果がある。
【産業上の利用可能性】
【０１１４】
本発明による非水リチウム二次電池の用途は、特に限定されない。例えば、パーソナルコンピュータ、ワープロ、コードレス電話子機、電子ブックプレーヤ、携帯電話、自動車電話、ハンディターミナル、トランシーバ、携帯無線機等の携帯情報通信機器の電源として使用することができる。また、携帯コピー機、電子手帳、電卓、液晶テレビ、ラジオ、テープレコーダ、ヘッドホンステレオ、ポータブルＣＤプレーヤ、ビデオムービー、電気シェーバー、電子翻訳機、音声入力機器、メモリーカード等の各種携帯機器の電源として使用できる。その他、冷蔵庫、エアコン、テレビ、ステレオ、温水器、オーブン電子レンジ、食器洗い機、乾燥器、洗濯機、照明器具、玩具等の家庭用電気機器として使用できる。さらに、産業用途として、医療機器、建設機械、電力貯蔵システム、エレベータ等として、または、電気自動車、ハイブリッド電気自動車、ゴルフカート等の移動体用電源として使用できる。
【符号の説明】
【０１１５】
２１…正極、２２…正極集電体、２３…正極合剤層、２４…負極、２５…負極集電体、２６…負極合剤層、２７…絶縁層、２８…電解液、２９…正極缶、３０…負極缶、３１…ガスケット、９９…負極活物質、１００…非導電性粒子、１０１…微細凹部、１０２…空隙。
【図１】
2011040179.tif 000006
【図２】
2011040179.tif 000007
【図３】
2011040179.tif 000008
【図４】
2011040179.tif 000009
【図５】
2011040179.tif 000010